(57)【要約】  優れた接着機能性と耐久性を有する偏光板用アクリル系粘着剤組成物、これを適用した偏光板及び液晶表示装置を提供する。本発明はウレタンとピリジンの有機官能基を有する化合物を含有するアクリル系粘着剤組成物に関するものであって、ガラスに貼り付ける時には初期接着力が低くて再剥離性に優れ、貼り付けた後の高温または高温多湿の条件下ではガラスとの接着力が増加して長期的に耐久性に優れるアクリル系粘着剤組成物を提供する。
2008506028.tif 000002
【特許請求の範囲】
【請求項１】
下記化学式１：
【化１】
2008506028.tif 000016
（式中、R1及びR2はそれぞれ独立に水素または炭素数１〜３であるアルキル基を示し、aは０〜３の整数であり、R3、R4、R5及びR6はそれぞれ独立に水素または炭素数１〜１０であるアルキル基、アルコキシアルキル基を示し、nは１〜３の整数である）
で示される化合物を含有するアクリル系粘着剤組成物。
【請求項２】
ａ）炭素数１〜１２であるアルキル基を有する（メタ）アクリル酸エステルモノマー９０乃至９９.９重量部；架橋可能な官能基を含むビニル系及び／またはアクリル系モノマー０.１乃至１０重量部を共重合して得られたアクリル系共重合体１００重量部；
ｂ）多官能性架橋剤０.０１乃至１０重量部；及び
ｃ）請求項１に記載の化学式１のウレタンとピリジンの有機官能基を有するシラン化合物０.０１乃至９重量部を含むことを特徴とする請求項１に記載のアクリル系粘着剤組成物。
【請求項３】
前記ａ）の（メタ）アクリル酸エステルモノマーは炭素数が２乃至８であるアルキルエステルであって、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、イソノニル（メタ）アクリレート及び２−エチルブチル（メタ）アクリレートからなる群より選ばれる１種以上のアルキルエステルであることを特徴とする請求項２に記載のアクリル系粘着剤組成物。
【請求項４】
前記ａ）の架橋可能な官能基を含むモノマーは、２−ヒドロキシエチル（メタ）アクリレート、２−ヒドロキシプロピル（メタ）アクリレート、４−ヒドロキシブチル（メタ）アクリレート、２−ヒドロキシエチレングリコール（メタ）アクリレート、２−ヒドロキシプロピレングリコール（メタ）アクリレート、アクリル酸、メタクリル酸、アクリル酸二量体、イタコン酸、マレイン酸及びマレイン酸無水物とからなる群より選ばれる１種以上のモノマーであることを特徴とする請求項２に記載のアクリル系粘着剤組成物。
【請求項５】
前記ｂ）の多官能性架橋剤は、イソシアナート系化合物、エポキシ系化合物、アジリジン系化合物、及び金属キレート系化合物とからなる群より選ばれる１種以上の架橋剤であることを特徴とする請求項２に記載のアクリル系粘着剤組成物。
【請求項６】
アクリル系粘着剤組成物の架橋密度が５乃至９５％であることを特徴とする請求項１に記載の偏光板用アクリル系粘着剤組成物。
【請求項７】
化学式１で示される化合物を含有するアクリル系粘着剤組成物を、偏光フィルムの一面または両面の粘着剤層に含むことを特徴とする粘着偏光板。
【請求項８】
前記粘着偏光板が、保護層、反射層、位相差板、光視野角補償フィルム及び輝度向上フィルムとからなる群から選ばれる１種以上の層をさらに含むことを特徴とする請求項７に記載の粘着偏光板。
【請求項９】
請求項７または８に記載の粘着偏光板が、液晶セルの一面または両面に接合する液晶パネルを含むことを特徴とする液晶表示装置。
【発明の詳細な説明】
【技術分野】
【０００１】
本発明はアクリル系粘着剤組成物に関するものであって、より詳しくはガラスに貼り付ける時、初期の接着力が低くて再剥離性に優れ、接着後には高温または高温多湿の条件下でガラスとの接着力が増加して長期的に耐久性に優れる、アクリル系粘着剤組成物に関するものである。なお、本発明は優れた接着機能性と耐久性とを有する偏光板用アクリル系粘着剤組成物及びこれを適用した偏光板、液晶表示装置に関するものである。
【背景技術】
【０００２】
モバイルタイプのコンピューターの普及や携帯電話の多機能化による市場の拡大など、液晶表示装置（LCD）の需要は顕著な成長をみせている。また、高密度実装技術が進められて薄膜形及び小型化を実現しながらもLCD画面は大型化、ワイド化が進んでいる。
【０００３】
LCDの場合、２０インチ以上の大型化が難しいと考えた当初の予想とは違って、速い速度で大型化が進展してきている。主要LCDメーカーは今まで２０インチ以下の小型パネルの生産を主力にしてきたが、最近新技術を積極に活用して、製品範囲を２０インチ以上の大型サイズで急激に拡大していく。
【０００４】
このように、諸般の光学用フィルムにおいて液晶表示板の製造時に使用されるガラスは、大型化される趨勢であるため、初期貼り付け時に不良製品が発生して、液晶セルから光学用フィルムを除去し液晶セルを洗浄した後に再使用する場合、従来技術による高粘着力を有する粘着剤を使用していたならば、光学フィルムの再剥離の際に強い接着力によって光学フィルムを除去することが難しいのみならず、高価な液晶セルが破壊されることもある。
【０００５】
従って、液晶表示装置の大型化に合う高機能性の粘着剤を開発しようとする試みが継続している。日本特許第３０２２９９３号では高温多湿の環境における耐久性に優れた偏光板を提供する目的で、エポキシ基を有するシラン化合物を含有するアクリル系粘着剤組成物を用いている。
【０００６】
しかし、前記特許の場合、特にカルボキシル基（-COOH）を含有する粘着剤にエポキシ基を有するシラン化合物を使用する場合、接着力が高くて再剥離性が不良であるため液晶セルが破壊されることがある。従って、カルボキシル基（-COOH）、水酸基（-OH）などのようなあらゆる官能基を含有した粘着剤に適用しても初期粘着力が低くて再剥離性に優れるのみならず、高温または高温多湿の条件で接着力が増大して耐久性に優れる粘着剤組成物が必要である。
【０００７】
日本特開平８−１０４８５５号は基板の表面に偏光板を良好な接着強度で接着できるのみならず、必要に応じて基板に損傷を与えたり粘着剤を残留させることなく基板の表面から偏光板を剥離するために、アクリル系ポリマーにβ−ケトエステル基とアルコキシ基を有するシラン化合物を含む粘着剤組成物を用いている。
【０００８】
このようなシラン化合物を含有することによって、基板と偏光板は実際使用される環境で要求される程度の適切な接着強度を保持することができ、接着強度は加熱などによって過度に高くならず、液晶素子に損傷を与えることなく容易に偏光板を剥離することができると開示している。
【０００９】
しかし、粘着剤がLCD画面の大型化傾向を支えるためにはガラスに貼り付ける時の初期粘着力が低くて再剥離性に優れるのみならず、高温または高温多湿の条件で接着力が高くなければならず、そうでない場合は気泡や剥離現象などのような耐久性が脆弱になる結果をきたすことがある。
【００１０】
また、日本特開平８−１９９１４４号は、高温または高温多湿下でも凝集力及び接着力の経時変化が小さく、曲面接着力にも優れる粘着剤組成物を提供するために、シラン系化合物の存在下でアクリル系モノマーを重合して得られるアクリル系樹脂に硬化剤を配合することを開示している。
【００１１】
なお、このシラン化合物を含有することによって、基板と偏光板は実際使用される環境で要求される程度の適切な接着強度を保持することができ、接着強度は加熱などによって過度に高くならず、液晶素子に損傷を与えることなく容易に偏光板を剥離することが可能であると開示している。
【００１２】
しかし、高温または高温多湿下で凝集力及び接着力の経時変化が小さいことよりも、接着力が高く、気泡や剥離現象がなく、且つ耐久性に優れるものが望ましいと言える。即ち、ガラスに貼り付けた初期には再剥離ができるほどの適正な初期接着力を示すが、時間が過ぎるにつれて剥離する必要性がなくなるため、強化され安定化された接着力を保持することが重要であるといえる。
【特許文献１】日本特許第３０２２９９３号
【特許文献２】日本特開平８−１０４８５５号
【特許文献３】日本特開平８−１９９１４４号
【発明の開示】
【発明が解決しようとする課題】
【００１３】
前記のような従来の問題点を解決するためにガラスに貼り付ける時には初期接着力が低くて再剥離性に優れ、貼り付けた後には高温または高温多湿の条件下でガラスとの接着力が増加して長期的耐久性に優れる粘着剤の開発が要求されている。
【００１４】
従って、本発明はガラスに貼り付ける時に初期接着力が低くて再剥離性に優れ、貼り付けた後に高温または高温多湿の条件下でガラスとの接着力が増加し、優れた接着力を示して長期的耐久性に優れたアクリル系粘着剤組成物を提供することを目的とする。
【００１５】
本発明の他の目的は、前記特性を有するアクリル系粘着剤組成物を用いて製造される偏光板及びこの偏光板が適用された液晶表示装置を提供することである。
【課題を解決するための手段】
【００１６】
本発明の前記目的は、以下に説明される本発明によって全て達成することができる。
【００１７】
本発明者達は諸般の液晶表示板の製造時に使用される高機能の粘着剤を得るために努力した結果、ウレタンとピリジンの有機官能基を有するシラン化合物を使用すれば、ガラスに貼り付ける時には初期接着力が低くて再剥離性に優れ、貼り付いた後には高温または高温多湿の条件下でガラスとの接着力が増加して優れた接着力を表し、長期的に耐久性に優れるアクリル系粘着剤組成物を開発した。
【００１８】
本発明は下記化学式１のウレタンとピリジンの有機官能基を有するシラン化合物を含むアクリル系粘着剤組成物を提供する。ウレタンとピリジンの有機官能基を有するシラン化合物は下記の通りである。
【００１９】
【化１】
2008506028.tif 000003
前記式中、R1及びR2はそれぞれ独立に水素または炭素数１〜３であるアルキル基を示し、aは０〜３の整数であり、R3、R4、R5及びR6はそれぞれ独立に水素または炭素数１〜１０であるアルキル基、アルコキシアルキル基を示し、nは１〜３の整数である。
【００２０】
より詳しく本発明は、
ａ）炭素数１〜１２であるアルキル基を有する（メタ）アクリル酸エステルモノマー９０乃至９９.９重量部；架橋可能な官能基を含むビニル系及び／またはアクリル系モノマー０.１乃至１０重量部を共重合して得られたアクリル系共重合体１００重量部；
ｂ）多官能性架橋剤０.０１乃至１０重量部；及び
ｃ）前記の化学式１のウレタンとピリジンの有機官能基を有するシラン化合物０.０１乃至５重量部を含むアクリル系粘着剤組成物を提供する。
【００２１】
また、本発明は、偏光フィルムの一面または両面に、前記アクリル系粘着剤組成物を粘着剤層として含む偏光板を提供する。
【００２２】
前記偏光板は、保護層、反射層、位相差板、光視野角補償フィルム及び輝度向上フィルムとからなる群から選ばれる１種以上の層をさらに含んでよい。
【００２３】
なお、本発明は前記偏光板を液晶セルの一面または両面に接合した液晶パネルを含む液晶表示装置を提供する。図面の図１は本発明による粘着剤を含む液晶表示装置の具体的な実施例を示す断面図である。
【００２４】
以下で本発明を詳細に説明する。
【００２５】
前記のように、ウレタンとピリジンの有機官能基を有するシラン化合物を含むアクリル系粘着剤の場合、ガラスに貼り付ける時に初期接着力が低くて再剥離性が優秀であるのみならず、貼り付いた後に高温または高温多湿の条件下で時間が過ぎるにつれて接着力が増加することによって、長期的に耐久性に優れる。また、高温または高温多湿の条件で時間が過ぎるにつれて接着力が増加されるとしてもガラスへの転写問題も生じてないことが確認された。
【００２６】
以下では前記粘着剤組成物の各成分を具体的に説明する。
【発明を実施するための最良の形態】
【００２７】
本発明はウレタンとピリジンの有機官能基を有するシラン化合物を含むアクリル系粘着剤組成物を提供する。
【００２８】
本発明に使用される前記ａ）の炭素数１〜１２のアルキル基を有する（メタ）アクリル酸エステルモノマーは、アクリル系共重合体１００重量部のうち、９０乃至９９.９重量部で含まれるものが望ましく、その含量が９０重量部未満である場合には初期接着力が低下し、９９.９重量部以上である場合には凝集力の低下により耐久性に問題が生じる。
【００２９】
また、前記炭素数１乃至１２のアルキル基を有する（メタ）アクリル酸エステルモノマーは、アクリル酸（またはメタクリル酸）の炭素数が１乃至１２であるアルキルエステルを使用することができ、望ましくは炭素数が２乃至８であるアルキルエステルを使用するほうがよい。つまり、前記アルキル（メタ）アクリレートはアルキル基が長鎖形態であれば、粘着剤の凝集力が低くなるため、高温下で凝集力を保持するためにはアルキル基の炭素数１乃至１２の範囲、望ましくは炭素数２乃至８の範囲で選ぶのが良い。
【００３０】
このような炭素数１乃至１２のアルキル基を有する（メタ）アクリル酸エステルモノマーとしては、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、またはイソノニル（メタ）アクリレートなどがあり、これらは単独または２種以上を混合使用することができる。
【００３１】
なお、本発明はアクリル系共重合体の製造時、粘着剤のガラス転移温度を調節し、かつその他の機能特性を加えるために、共重合モノマーをさらに使用することができ、望ましいモノマーはとしては、アクリロニトリル、スチレン、グリシジル（メタ）アクリレート、またはビニルアセテートなどを使用することができる。
【００３２】
前記ａ）の架橋可能な官能基を含むビニル系モノマー及びアクリル系モノマーは架橋剤と反応して高温または多湿の条件で粘着剤の凝集力の破壊が生じないように化学結合による凝集力または接着強度を与える。前記ａ）の架橋可能な官能基を含むビニル系モノマー及びアクリル系モノマー、またはこれらの混合物の含量は０.１乃至１０重量部で使用するのが望ましい。
【００３３】
この際、前記の架橋可能な官能基を含むモノマーの使用量が０.１重量部未満であれば高温または高湿の条件下で凝集破壊が生じやすく、接着力の改善効果が低減される。前記モノマーを１０重量部の含量を超過して使用するようになると、適合性が著しく減少して表面移行が起こる原因になり、流動特性が減少し、且つ凝集力が上昇して応力緩和能力が低下する。
【００３４】
前記架橋可能な官能基を含むモノマーの例としては、２−ヒドロキシエチル（メタ）アクリレート、２−ヒドロキシプロピル（メタ）アクリレート、４−ヒドロキシブチル（メタ）アクリレート、２−ヒドロキシエチレングリコール（メタ）アクリレート、２−ヒドロキシプロピレングリコール（メタ）アクリレートなどの水酸基を含むモノマー、及びアクリル酸、メタクリル酸、アクリル酸二量体、イタコン酸、マレイン酸、マレイン酸無水物などのカルボキシル酸を含むモノマーがあるが、これに限られるものではない。前記モノマーは単独または２種以上混合使用することができる。
【００３５】
粘着剤は内部に揮発成分、反応残留物などの気泡を誘発させる成分は十分に除去した後に使用することが望ましい。架橋密度や分子量が過度に低く、且つ粘着剤の弾性率が過度に低い場合には、高温状態でガラス板と粘着層との間に存在する小さい気泡が大きくなって粘着層の内部に散乱体を形成するようになり、また、弾性率が過度に大きい粘着剤を長期間使用する場合には、過度な架橋反応によって粘着シートの末端部位に剥離現象が生じるようになる。
【００３６】
また、粘着剤の粘弾性特性は主に高分子鎖の分子量、分子量分布、または分子構造の存在量に基づき、特に分子量によって決定されるため、本発明に使用されるアクリル系共重合体の分子量は８０万乃至２００万であるのが望ましく、これは通常のラジカル共重合過程を経て製造できる。
【００３７】
本発明において、アクリル系共重合体の重合は、特別に限られておらず、溶液重合法、光重合法、バルク重合法、懸濁重合法、乳化重合法などの重合方法で製造することができ、特に溶液重合するのが望ましい。この際、重合温度は５０乃至１４０℃であり、モノマーが均一に混合された状態で開始剤を添加するのが望ましい。
【００３８】
本発明の粘着剤組成物において、前記ｂ）の多官能性架橋剤はカルボキシル基及び水酸基などと反応することによって、粘着剤の凝集力を高める役割をする。前記架橋剤の含量はａ）のアクリル系共重合体１００重量部に対して０.０１乃至１０重量部で使用されるのが望ましい。
【００３９】
前記多官能性架橋剤はイソシアナート系、エポキシ系、アジリジン系、金属キレート系架橋剤など使用され、この中でイソシアネート系が使用上容易である。イソシアナート系架橋剤としてはトリレンジイソシアナート、キシレンジイソシアナート、ジフェニルメタンジイソシアナート、ヘキサメチレンジイソシアナート、イソフォルムジイソシアナート、テトラメチルキシレンジイソシアナート、ナフタレンジイソシアナート、及びこれらのトリメチロールプロパンなどのポリオールとの反応物などがある。 
【００４０】
また、エポキシ系架橋剤としては、エチレングリコールジグリシジルエテル、トリグリシジルエテル、トリメチオールプロパントリグリシジルエテル、N,N,N’,N’−テトラグリシジルエチレンジアミン、グリセリンジグリシジルエテルなどがある。
【００４１】
前記アジリジン系架橋剤としては、N,N’−トルエン−2,4−ビス（１−アジリジンカルボキサイド）、N,N’−ジフェニルメタン−4,4’−ビス（１−アジリジンカルボキサイド）、トリエチレンメラミン、ビスイソプロタロイル−１−（２−メチルアジリジン）、トリ−１−アジリジニルホスフィンオキサイドなどがある。
【００４２】
前記金属キレート系架橋剤としては、アルミニウム、鉄、亜鉛、スズ、チタン、アチモン、マグネシウム、バナジウムなどの多価金属がアセチルアセトンまたはアセト酢酸エチルに配位した化合物などがある。
【００４３】
本発明の粘着剤組成物の製造方法は、特別に限られておらず、前記したアクリル系共重合体と架橋剤とを通常の方法で混合して得られる。
【００４４】
この際、多官能性架橋剤は粘着層の形成のために実施する配合過程において、架橋剤の官能基架橋反応が殆ど生じない場合に均一なコーティング作業ができる。前記コーティング作業が終わって乾燥及び熟成過程を経ると、架橋構造が形成されて弾性があり、凝集力の強い粘着層が得られる。この時粘着剤の強い凝集力によって粘着製品の耐久性などの粘着物性及び切断性が向上される。
【００４５】
前記ｃ）のウレタンとピリジンの有機官能基を有するシラン化合物を含有したアクリル系粘着剤はガラスに貼り付ける時、初期接着力が低くて再剥離性が優秀であるのみならず、貼り付いた後高温または高温多湿の条件で時間が過ぎるにつれて接着力が増加することによって長期的に耐久性に優れる。
【００４６】
前記化学式１で示されるウレタンとピリジンの有機官能基を有するシラン化合物はアクリル系共重合体１００重量部に対して０.０１乃至５重量部で含まれるのが望ましい。その含量が０.０１重量部未満である場合には高温または高湿の条件でガラスとの接着力が増加する効果が少なく、５重量部を超える場合には過剰量使用によって気泡や剥離が生じて耐久性が低下される問題点がある。
【００４７】
このようなウレタンとピリジンの有機官能基を有するシラン化合物はアクリル系共重合体の重合の後、配合工程で添加して使用することができ、なおアクリル系共重合体の製造工程中に添加しても同一な効果を示す。
【００４８】
前記ウレタンとピリジンの有機官能基を有するシラン化合物としては下記化学式１で示される。
【００４９】
【化２】
2008506028.tif 000004
前記化学式１の式中、R1及びR2はそれぞれ独立に水素または炭素数１〜３であるアルキル基を示し、aは０〜３の整数であり、R3、R4、R5及びR6はそれぞれ独立に水素または炭素数１〜１０であるアルキル基、アルコキシアルキル基を示し、nは１〜３の整数である。
【００５０】
また、ウレタンとピリジンの有機官能基を有するシラン化合物の具体的な例は化学式２と化学式３に示され、このようなウレタンとピリジンの有機官能基を有するシラン化合物を単独または２種以上の化合物を混合して使用することができる。
【００５１】
【化３】
2008506028.tif 000005
【００５２】
【化４】
2008506028.tif 000006
【００５３】
本発明によるアクリル系粘着剤組成物は最適の物的均衡を考えると、粘着剤の架橋密度は５乃至９５％の範囲が適当である。前述の架橋密度は一般に知られたアクリル系粘着剤のゲル含量測定法を通じて溶媒に溶解されない架橋構造を形成した部分の量を重量％で得た寸法をいう。この際、粘着剤の架橋密度が５％未満である場合には粘着剤の凝集力が低くなり、気泡または剥離のような粘着耐久性の問題が生じ、９５％を超える場合にはぴったり付かずに耐久性が弱いという短所を示す。
【００５４】
また、本発明は粘着性能を調節するために、粘着性付与樹脂をさらに添加することができ、その含量はアクリル系共重合体１００重量部に対して１乃至１００重量部の範囲で使用することができる。この際、前記粘着性付与樹脂が過剰量使用されると、粘着剤の常用性または凝集力を減少させる場合があるため、注意して適切に添加しなければならない。
【００５５】
前記粘着性付与樹脂の例としては、（水添）炭化水素系樹脂、（水添）ロジン樹脂、（水添）ロジンエステル樹脂、（水添）テルペン樹脂、（水添）テルペンフェノール樹脂、重合ロジン樹脂、重合ロジンエスター樹脂などを使用することができ、これらは単独または２種以上混合して使用することができる。
【００５６】
それ以外にも、本発明は特定な目的のために、可塑剤、低分子量体、エポキシ樹脂及び硬化剤などを追加に混合使用することができ、紫外線安定剤、酸化防止剤、助色剤、補強剤、充填剤、消泡剤、界面活性剤などを一般の目的に応じて適切に添加して使用することができる。
【００５７】
また、本発明は前記アクリル系粘着剤組成物を偏光フィルムの粘着層で含む偏光板を提供する。
【００５８】
本発明の偏光板は偏光フィルムの片面または両面に前記粘着剤組成物から形成される粘着剤層を含み、偏光板を構成する偏光フィルムまたは偏光素子については特に限定されない。
【００５９】
望ましくは、前記偏光フィルムの例を挙げると、ポリビニルアルコール系樹脂からなるフィルムにヨードまたは異色性染料などの偏光成分を含有させて延伸することによって得られるフィルムなどがあり、これらの偏光フィルムの厚さも特別に限定されず、通常の厚さに形成することができる。
【００６０】
この際、前記ポリビニルアルコール系樹脂としては、ポリビニルアルコール、ポリビニルホルマール、ポリビニルアセタル及びエチレン、酢酸ビニル共重合体の鹸化物などが使用される。
【００６１】
前記偏光フィルムの両面に、トリアセチルセルロースなどのセルロース系フィルム、ポリカボネートフィルム、ポリエチレンテレフタレートなどのポリエステル系フィルム、ポリエーテルスルホン系フィルム、ポリエチレン、ポリプロピレン共重合体のようなポリオレフィン系などの保護フィルムが積層された多層フィルムなどを形成することができる。この際、これら保護フィルムの厚さも特別に限られず、通常の厚さに形成することができる。
【００６２】
本発明において、偏光フィルムに粘着剤層を形成する方法には特別な制限はなく、この偏光フィルムの表面に直接にバーコーターなどを使用して前記粘着剤を塗布して乾燥させる方法、または前記粘着剤を一応剥離性基材表面に塗布して乾燥させた後、この剥離性基材表面に形成された粘着剤層を偏光フィルム表面に転写し、次いで熟成させる方法を適用する。
【００６３】
なお、本発明の偏光板には保護層、反射層、位相差板、光視野角補償フィルム、及び輝度向上フィルムなどの追加機能を提供する層が１種以上積層されることができる。
【００６４】
本発明の粘着剤が適用された偏光板は、通常の液晶表示装置全般に応用可能であり、その液晶パネルの種類は特別に限られない。望ましくは、本発明は前記粘着偏光板を液晶セルの一面または両面に接合した液晶パネルを含めて液晶表示装置を構成することができる。
【００６５】
図面の図１は本発明による粘着剤を含む液晶表示装置の実施例を示す断面図である。
【００６６】
本発明のアクリル系粘着剤樹脂組成物は、産業用シート、特に反射シート、構造用粘着シート、写真用粘着シート、車線表示用粘着シート、光学用粘着製品、電子部品用粘着剤など、用途に限らずに使用される。また、多層構造のラミネート製品、つまり一般商業用粘着シート製品、医療用パッチ、加熱活性粘着剤（heat activated pressure sensitive adhesives）などの、作用概念が同一である応用分野にも適用することができる。
【００６７】
以上のように、本発明の粘着剤組成物はウレタンとピリジンの有機官能基を有するシラン化合物を含むアクリル系粘着剤であって、ガラスに貼り付ける時に初期接着力が低くて再剥離性に優れるのみならず、貼り付いた後に高温または高温多湿の条件で時間が過ぎるにつれて接着力が増加するため、長期的耐久性に優れる。
【００６８】
以下に、実施例及び比較例を通じて本発明をより詳しく説明するが、これは本発明の具体的理解を助けるためのものであって、本発明の範囲が実施例によって限られるものではない。
【実施例】
【００６９】
＜実施例１＞
アクリル系共重合体の製造
窒素ガスが還流され、温度調節が容易になるように冷却装置を設けた１L反応器に、ｎ−ブチルアクリレート（BA）９８.１重量部、アクリル酸（AA）０.６重量部、ヒドロキシエチルメタアクリレート（2-HEMA）１.３重量部から構成される単量体混合物を投入した後、溶剤でエチルアセテート（EAc）１００重量部を投入した。
【００７０】
その次に、酸素を除去するために窒素ガスを１時間パージした後、６２℃で保持した。
【００７１】
これを均一にした後、反応開始剤としてエチルアセテート５０％の濃度で希釈したアゾビスイソブチロニトリル（AIBN）０.０３重量部を投入した。これを８時間反応させてアクリル系共重合体を製造した。       
【００７２】
配合過程
前記から製造されたアクリル系共重合体１００重量部に対して、架橋剤としてトリメチロールプロパンのトリレンジイソジアナート付加物（TDI-1）０.５重量部、下記化学式２のシラン化合物を１.０重量部を投入し、コーティング性を考えて適正な濃度に希釈して均一に混合した後、離形紙にコーティングして乾燥した後、２５ミクロンの均一な粘着層を得た。
【００７３】
【化５】
2008506028.tif 000007
【００７４】
ラミネート加工工程
前記のように製造された粘着層を厚さ１８５ミクロンのヨード系偏光板に粘着加工した後、得られた偏光板を適切な大きさに切断して評価に使用した。
【００７５】
前記粘着剤が適用された偏光板に関して、以下の評価試験方法を通じて得られた耐久性、ガラス接着力、再剥離性、耐熱または耐湿熱条件における接着力の変化についての評価結果を下記の表２乃至表４に示した。
【００７６】
＜実施例２乃至５＞
下記表１のような組成で、実施例１の方法によってアクリル系共重合体を製造した。この後、粘着剤組成物の配合時には、実施例１の組成を基準として各成分の一部の量を変化させ、成分の種類を変更したことを除いては、前記実施例１と同じ方法でアクリル系粘着剤を製造、配合、ラミネート加工工程を実施した。
【００７７】
前記粘着剤が適用された偏光板に関して以下の評価試験方法を通じて得られた耐久性、ガラス接着力、再剥離性、耐熱または耐湿熱の条件における接着力の変化についての評価結果を下記の表２乃至表４に示した。
【００７８】
＜比較例１乃至３＞
下記表１のような組成で、実施例１の方法によってアクリル系共重合体を製造した。この後、粘着剤組成物の配合時には、実施例１の組成を基準として、各成分の一部を添加し、成分の一部の量を変化させ、もしくは成分の種類を変更したことを除いては、前記実施例１と同じ方法でアクリル系粘着剤を製造、配合、ラミネート加工工程を実施した。
【００７９】
前記粘着剤が適用された偏光板に関して、以下の評価試験方法を通じて得られた耐久性、ガラス接着力、再剥離性、耐熱または耐湿熱の条件における接着力の変化についての評価結果を、下記の表２乃至表４に示した。
【００８０】
表１中、略語は次の通りである。
ｎ−ＢＡ：ｎ−ブチルアクリレート
ＥＡ：エチルアクリレート
２−ＨＥＭＡ：２−ヒドロキシエチルメタアクリレート
４−ＨＢＡ：４−ヒドロキシブチルアクリレート
ＡＡ：アクリル酸
架橋剤TDI-1：トリメチルオールプロパンのトリレンジイソシアナート 付加物
Silane A-1：
【化６】
2008506028.tif 000008
Silane A-2：
【化７】
2008506028.tif 000009
Silane B：日本特許第３０２２９９３号
【化８】
2008506028.tif 000010
Silane C
【化９】
2008506028.tif 000011
【表１】
2008506028.tif 000012
【００８１】
＜評価試験＞
耐久性
前記から製造された粘着剤がコーティングされた偏光板（９０mm×１７０mm）をガラス基板（１１０mm×１９０mm×０.７mm）に両面で光学吸収軸がクロスされた状態で貼り付けた。この際、加えた圧力は約５kg/cm2で気泡や異物が生じないようにクリーンルーム作業を行った。
【００８２】
この試験片を、耐湿対熱特性を把握するために６０℃、９０％相対湿度の条件下で１０００時間放置した後、気泡や剥離の生成の有無を観察した。耐熱特性は８０℃、１０００時間放置した後、気泡や剥離の如何を観察した。試片の状態を評価する直前に常温で２４時間放置した後、気泡や剥離の如何の観察を施した。
【００８３】
耐久性に対する評価基準は次の通りである。
○：気泡や剥離現象無し          △：気泡や剥離現象多少有り  
×：気泡や剥離現象有り
【００８４】
ガラス接着力
前記から製造された粘着剤でコーティングされた偏光板を、常温（２３℃、６０％R.H）において７日間熟成させた後、該偏光板はそれぞれ１インチ×６インチサイズのフラグメントに切断し、２kgのゴムローラーを使用して０.７mm厚さの無アルカリガラスに貼り付か、常温で保管した後１時間後に初期接着力を測定し、貼り付けた後５０℃で４時間エージングさせた後、常温で１時間保管後、接着力を測定した。
【００８５】
なお、高温または高温多湿の条件で接着力の上昇程度を見るためにそれぞれ６０℃と６０℃、９０％RHの条件で時間に応じてエージング後、常温で１時間を放置した後、接着力を測定した。
【００８６】
この際、接着力の測定には引張試験機を用い、300mm/分の速度、180°の角度で剥離強度を測定した。
【００８７】
再剥離性
前記の偏光板（９０mm×１７０mm）をガラス基板（１１０mm×１９０mm×０.７mm）に貼り付けた後１時間経過、及び５０℃、４時間エージングし、常温で１時間放置後、偏光板をガラスから剥離した。
【００８８】
再剥離性に対する評価基準は次の通りである。
○：容易に再剥離される          △：再剥離は若干困難
×：剥離が大変困難であり、ガラスが破壊されうる
【００８９】
実施例及び比較例の粘着剤が適用された偏光板に関して、前記の評価試験方法を通じて得られた耐久性、ガラス接着力、再剥離性、耐熱または耐湿熱の条件における接着力の変化についての評価結果を下記の表２に示した。
【００９０】
【表２】
2008506028.tif 000013
【００９１】
【表３】
2008506028.tif 000014
【００９２】
【表４】
2008506028.tif 000015
【００９３】
前記表２乃至表４の結果からみれば、本発明の実施例１乃至５は比較例１乃至３と比べて、初期接着力が低くて再剥離性に優れるのみならず、耐久性に優れ、高温及び高湿の条件下でもガラスとの接着力に優れていた。
【産業上の利用可能性】
【００９４】
本発明は、アクリル系粘着剤組成物をガラスに貼り付ける時には初期接着力が低くて再剥離性に優れ、貼り付けた後の高温または高温多湿の条件下ではガラスとの接着力が増加して長期的に耐久性に優れるという特性を有している。
【図面の簡単な説明】
【００９５】
【図１】本発明による粘着剤を含む液晶表示装置中の一つの具体的な実施例を示す断面図である。
【符号の説明】
【００９６】
１…液晶パネル
２、２’…粘着剤
３、３’…偏光板
【図１】
2008506028.tif 000017
【国際調査報告】
2008506028.tif 000018
2008506028.tif 000019